АБРАЗИВНЫЙ ЭЛЕМЕНТ ИЗ ПОЛИКРИСТАЛЛИЧЕСКОГО АЛМАЗА И СПОСОБ ЕГО ИЗГОТОВЛЕНИЯ

1. Абразивный элемент из поликристаллического алмаза, включающий по меньшей мере один металл или соединение металла в количестве от приблизительно 0,01 мас.% до приблизительно 4 мас.% алмазного материала, где металл выбран из группы, включающей магний, кальций, алюминий, стронций, иттрий, цирконий, гафний, хром и редкоземельные металлы.
2. Абразивный элемент по п.1, в котором металл выбран из редкоземельных металлов.
3. Абразивный элемент по п.1 или 2, в котором металлом является церий и(или) лантан.
4. Абразивный элемент по п.1 или 2, в котором металл присутствует в количестве, составляющем менее примерно 2 мас.% алмазного материала.
5. Абразивный элемент по п.1 или 2, в котором металл присутствует в количестве, составляющем менее примерно 0,7 мас.% алмазного материала.
6. Абразивный элемент по п.1 или 2, в котором металл присутствует в количестве, составляющем более примерно 0,1 мас.% алмазного материала.
7. Абразивный элемент по п.6, в котором металл присутствует в количестве, составляющем более примерно 0,2 мас.% алмазного материала.
8. Абразивный элемент по п.1, дополнительно включающий бор.
9. Абразивный элемент по п.1, в котором по меньшей мере одно соединение металла представляет собой оксид металла.
10. Абразивный элемент по п.1, в котором по меньшей мере один металл или соединение металла распределены по всему материалу поликристаллического алмаза.
11. Абразивный элемент по п.1, в котором по меньшей мере один металл или соединение металла находится на его отдельном участке или участках.
12. Абразивный элемент по п.11, в котором по меньшей мере один металл или соединение металла находится в слое, прилегающем к рабочей поверхности абразивного элемента.
13. Способ изготовления абразивного элемента из поликристаллического алмаза, включающий этапы создания массы алмазных частиц и источника по меньшей мере одного борида металла, в котором металл является сильным поглотителем кислорода, для образования несвязанного ансамбля частиц, и воздействия на этот несвязанный ансамбль соответствующей высокой температурой и высоким давлением для изготовления абразивного элемента из поликристаллического алмаза.
14. Способ по п.13, в котором температура плавления оксида металла выше примерно 2000°С.
15. Способ по п.13 или 14, в котором металл выбирают из группы, включающей магний, кальций, алюминий, стронций, иттрий, цирконий, гафний, хром и редкоземельные металлы.
16. Способ по п.13, в котором по меньшей мере один борид металла выбирают из группы, включающей бориды редкоземельных металлов.
17. Способ по п.16, в котором по меньшей мере один борид металла включает церий и(или) лантан.
18. Способ по п.13, в котором для образования указанного несвязанного ансамбля используют совместно массу алмазных частиц и источник по меньшей мере одного борида металла, наряду с источником катализирующего вещества.
19. Способ по п.13, в котором несвязанный ансамбль включает подложку, которая при спекании несвязанного ансамбля образует абразивную прессовку из поликристаллического алмаза.
20. Способ по п.19, в котором подложка представляет собой подложку из цементированного карбида.
21. Способ по п.20, в котором подложка является источником катализирующего вещества.
22. Способ по п.13, в котором дополнительное катализирующее вещество перемешивают с алмазными частицами в виде второй фазы, включающей катализатор и(или) растворитель для алмаза.
23. Абразивная прессовка из поликристаллического алмаза, включающая абразивный элемент из поликристаллического алмаза по одному из пп.1-12 и изготовленного способом по одному из пп.13-22.